(57)【要約】【課題】  微粒子の吹きつけによる成膜方法であって、良好な膜質で成膜を行うことが可能な成膜方法と、当該成膜方法を実施する成膜装置を提供する。【解決手段】  微粒子を成膜対象へ吹き付けることによって、前記微粒子により構成される膜を形成する成膜方法であって、前記微粒子の吹き付けの流れの前記成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度とされることを特徴とする成膜方法。【選択図】  図４
2008214702.tif 000002
【特許請求の範囲】
【請求項１】
微粒子を成膜対象へ吹き付けることによって、前記微粒子により構成される膜を形成する成膜方法であって、
前記微粒子の吹き付けの流れの前記成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度とされることを特徴とする成膜方法。
【請求項２】
前記微粒子は実質的に粒径が１０μｍ未満の脆性材料より構成され、前記入射角は前記第１の角度または前記第２の角度であることを特徴とする請求項１記載の成膜方法。
【請求項３】
前記微粒子は脆性材料よりなるとともに粒径が２０μｍ以上のものを実質的に含み、前記入射角は前記第３の角度または前記第４の角度であることを特徴とする請求項１記載の成膜方法。
【請求項４】
前記微粒子は実質的に粒径が１００μｍ未満の金属材料より構成され、前記入射角は前記第１の角度または前記第２の角度であることを特徴とする請求項１記載の成膜方法。
【請求項５】
前記微粒子は金属材料よりなるとともに粒径が２００μｍ以上のものを実質的に含み、前記入射角は前記第３の角度または前記第４の角度であることを特徴とする請求項１記載の成膜方法。
【請求項６】
微粒子を基板へ吹き付けることによって、該基板上に前記微粒子により構成される膜を形成する成膜装置であって、
内部が減圧空間とされる処理容器と、
前記処理容器内に保持される前記基板に前記微粒子を吹き付ける吹きつけ手段と、を有し、
前記微粒子の吹き付けの流れの前記基板への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度となるように前記吹き付け手段と前記基板とが配置されることを特徴とする成膜装置。
【請求項７】
微粒子を基板へ吹き付けることによって、該基板上に前記微粒子により構成される膜を形成する成膜装置であって、
内部が減圧空間とされる処理容器と、
前記処理容器内に保持される前記基板に前記微粒子を吹き付ける吹きつけ手段と、
前記微粒子の粒径を検出する検出手段と、を有し、
前記検出手段によって検出される粒径に対応して、前記微粒子の吹き付けの流れの前記成膜対象への入射角が制御されるよう構成されていることを特徴とする成膜装置。
【発明の詳細な説明】
【技術分野】
【０００１】
本発明は、エアロゾルによる成膜およびエアロゾルによる成膜を行う成膜装置に関する。
【背景技術】
【０００２】
近年、低温で成膜することが可能である成膜方法として、エアロゾルを用いた成膜方法が着目されている。エアロゾルとは、気体中に浮遊する微小な粒子（微粒子）のことをいう。例えば、無機材料よりなる微粒子を所定のガス中に分散させ、微粒子が分散されたガスを搬送して成膜対象（例えば基板など）に吹き付けて衝突させることにより、成膜対象に無機材料よりなる膜を形成することができる。このような成膜方法をエアロゾルデポジション（ＡＳＤ）と呼ぶ場合がある。エアロゾルデポジションでは、粒子が音速レベルに加速されて成膜対象に吹き付けられて衝突する（特許文献１参照）。
【０００３】
上記のエアロゾルでポジションは、成膜温度を従来のＣＶＤ法やスパッタリング法などと比べて低温にすることが可能であり、例えば成膜温度を室温程度にすることが可能である。このため、加熱に弱い材料や構造に対しても熱による衝撃を抑制して成膜を行うことが可能であり、上記のエアロゾルでポジションを様々な分野に応用することが検討されている。
【０００４】
また、エアロゾルデポジションにおいては、エアロゾル（微粒子）の吹き付け角度を最適化することで、形成される膜の膜質を良好とする方法が提案されていた（例えば特許文献２参照）。
【特許文献１】特許第３０１５８６９号公報
【特許文献２】特許第３３３８４２２号公報
【特許文献３】特許第３８５０２５７号公報
【発明の開示】
【発明が解決しようとする課題】
【０００５】
しかし、実際にエアロゾルデポジジョンを行うための微粒子の粒径には様々な大きさのものがあり、微粒子の粒径によっては従来提案されていたエアロゾルの吹きつけ角度で成膜を行った場合であっても、必ずしも良好な膜質を得られない場合が生じており、吹きつけの角度を検討する必要が生じていた。
【０００６】
そこで、本発明では、上記の問題を解決した、新規で有用な成膜方法および成膜装置を提供することと統括的課題としている。
【０００７】
本発明の具体的な課題は、微粒子の吹きつけによる成膜方法であって、良好な膜質で成膜を行うことが可能な成膜方法と、当該成膜方法を実施する成膜装置を提供することである。
【課題を解決するための手段】
【０００８】
本発明の第１の観点では、上記の課題を、微粒子を成膜対象へ吹き付けることによって、前記微粒子により構成される膜を形成する成膜方法であって、前記微粒子の吹き付けの流れの前記成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度とされることを特徴とする成膜方法により、解決する。
【０００９】
また、本発明の第２の観点では、上記の課題を、微粒子を基板へ吹き付けることによって、該基板上に前記微粒子により構成される膜を形成する成膜装置であって、内部が減圧空間とされる処理容器と、前記処理容器内に保持される前記基板に前記微粒子を吹き付ける吹きつけ手段と、を有し、前記微粒子の吹き付けの流れの前記基板への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度となるように前記吹き付け手段と前記基板とが配置されることを特徴とする成膜装置により、解決する。
【００１０】
また、本発明の第３の観点では、上記の課題を、微粒子を基板へ吹き付けることによって、該基板上に前記微粒子により構成される膜を形成する成膜装置であって、内部が減圧空間とされる処理容器と、前記処理容器内に保持される前記基板に前記微粒子を吹き付ける吹きつけ手段と、前記微粒子の粒径を検出する検出手段と、を有し、前記検出手段によって検出される粒径に対応して、前記微粒子の吹き付けの流れの前記成膜対象への入射角が制御されるよう構成されていることを特徴とする成膜装置により、解決する。
【発明の効果】
【００１１】
本発明によれば、微粒子の吹きつけによる成膜方法であって、良好な膜質で成膜を行うことが可能な成膜方法と、当該成膜方法を実施する成膜装置を提供することが可能となる。
【発明を実施するための最良の形態】
【００１２】
微粒子（気体中に浮遊する微小な粒子、これらをエアロゾルと呼ぶ場合もある）を加速させて成膜対象に吹きつけることによって行う成膜（エアロゾルデポジション）では、微粒子を音速レベルに加速させて行う。このため、エアロゾルデポジションを行う成膜装置は、微粒子を吹き付ける吹きつけ手段（ノズル）と、微粒子が加速されるための、内部が減圧される処理容器を有している。
【００１３】
まず、上記のエアロゾルによる成膜を行うための成膜装置について説明する。図１は、エアロゾルによる成膜を行うための成膜装置を模式的に示した図である。
【００１４】
図１を参照するに、本図に示す成膜装置５００は、処理容器（成膜室）５０１と、処理容器５０１内に設置された、成膜が行われる被処理基板Ｓを保持する保持台５０２とを有している。また、処理容器５０１内は、ポンプなどの排気手段５１２によって排気ライン５１１から真空排気され、減圧状態とすることが可能になっている。
【００１５】
また、成膜の原料となる粉末（微粒子）Ｐが内部に保持される原料容器５０８は、振動機５０９に設置されている。振動機５０９は、原料容器５０８に振動（超音波）を加えるとともに加熱手段（図示せず）によって加熱することが可能となるように構成されている。
【００１６】
原料容器５０８には、内部を減圧状態とするための排気ライン５０６と、内部に酸素などのキャリアガスを導入するためのガスライン５０７が接続されている。ガスライン５０７にはガスタンク５１３が接続され、バルブ５１０を開放することで、キャリアガスが原料容器５０８内に導入される。
【００１７】
また、処理容器５０１内には、エアロゾルを噴射するための吹き付け手段（ノズル）５０４が設置され、ノズル５０４には供給ライン５０５を介して原料容器５０８からエアロゾルが供給される構造になっている。
【００１８】
上記の成膜装置５００によって成膜を行う場合には、まず、原料容器５０８内の粉末Ｐに対して、振動機５０９によって振動（超音波）を加えて加熱することで粉末表面に付着した水分などを除去する。
【００１９】
次に、原料容器５０８に、ガスライン５０７からキャリアガスを導入して粉末Ｐをエアロゾル化する。エアロゾル化された粉末Ｐは、供給ライン５０５を介してノズル５０４から処理容器５０１内の基板Ｓ上に噴射され、成膜が行われる。また、成膜にあたって処理容器５０１内は排気ライン５１１から真空排気が行われて減圧状態とされていることが好ましい。
【００２０】
図２は、上記の成膜装置５００によって基板上に成膜された絶縁層を拡大したものを模式的に示した図である。
【００２１】
図２を参照するに、微粒子の成膜対象への衝突（吹きつけ）によって形成された絶縁層は、例えばＢａＴｉＯ３などの金属酸化物の微粒子の衝突により形成され、絶縁層は、扁平した微細な粒子が積層されて構成される。また、絶縁層の底部近傍の粒子は、基板に一部が食い込む構造（いわゆるアンカー構造）となっており、このために絶縁層と基板の密着力が良好となっている。
【００２２】
また、上記の絶縁層を構成する粒子は、従来の焼結セラミックを構成する粒子に比べて微細である特徴がある。例えば、従来の焼結セラミックを構成する粒子は、大きさが数μｍ程度であるのに対し、上記の絶縁層を構成する粒子は、大きさが数ｎｍ〜数十ｎｍ程度（実質的に１００μｍ以下の粒子）と小さくなっている。
【００２３】
図３は、上記の成膜装置５００によって基板上に成膜された絶縁層の断面ＳＥＭ（走査型電子顕微鏡）写真である。図３では、基板上に、エアロゾルの衝突によって扁平した微細な粒子が積層されて、絶縁層が形成されている状態を確認することができる。
【００２４】
上記のエアロゾルデポジションでは、粒子が成膜対象（基板）に衝突したあと、粒子は塑性変形し、場合によっては破砕されて基板上にめり込んで粒子が付着し、これが繰り返
されることで膜が成長する。
【００２５】
図４は、上記の成膜装置５００の処理容器５０１、吹きつけ手段（ノズル）５０４近傍の一部拡大図である。ただし、先に説明した部分には同一の符号を付し、説明を省略する（以下の図、実施例についても同様）。
【００２６】
図４を参照するに、ノズル５０４から噴射されるエアロゾル（吹きつけの流れ）は、所定の入射角θをもって基板Ｓに入射するように保持台５０２とノズル５０４が設置されている。この場合、入射角θは、基板Ｓの法線に対して、成膜の原料となる微粒子の吹きつけの流れ（エアロゾルの流れ）が形成する角度をいう。すなわち、入射角θが０°の場合、微粒子は基板Ｓの法線方向に沿って基板Ｓに吹き付けられることになる。
【００２７】
エアロゾルデポジションでは、成膜にあたって上記の入射角θを変更することで、形成される膜の膜質が異なってしまう。例えば、入射角が小さくなると、粒子が基板へ衝突する場合の衝撃力は大きくなる傾向にある。一方で、入射角が大きくなると、粒子の基板に対する衝撃力を含めた力学的作用が小さくなる。
【００２８】
例えば、特許第３３３８４２２号公報（特許文献２）には、上記の入射角は、５°〜６０°、もしくは−５°〜―６０°にされることが好ましいとの記載がある。
【００２９】
しかし、本発明の発明者が鋭意研究の結果、上記の特許文献２に記載された入射角とは異なる、膜質が好適となるための入射角があることを見出した。
【００３０】
例えば、上記の入射角が小さくなると、粒子が基板へ衝突する場合の衝撃力は大きくなるため、形成される膜を緻密とすることができるとも考えられる。しかし一方では、入射角が小さい場合には、例えば膜の欠陥となるような要素がある場合、当該要素を基点として膜の欠陥が成長してしまう可能性が大きくなってしまう傾向を有している。
【００３１】
例えば、入射角が大きくなると、衝突する粒子によって、既に基板に到達していた粒子をはじき飛ばす（エッチングする）効果が大きくなり、例えば欠陥の基点となるような不具合を有する部分を除去する効果が大きくなる。
【００３２】
例えば、粒子の大きさにばらつきが少なく、粒径の大きさの分布が狭い場合（シャープである場合）には、膜中に欠陥の基点となる構造が形成される可能性が小さくなる。このため、入射角を小さくすることで、粒子が基板へ衝突する場合の衝撃力を大きくし、緻密な膜を形成することができる。
【００３３】
例えば、微粒子が脆性材料（例えばセラミック材料）よりなる場合であって、粒径が１０μｍ以上の粒子を実質的に含まずに、粒径が１０μｍ未満のもので実質的に構成されている場合（粒径の大きさの分布が狭い場合）、入射角は、第１の角度θ１（但し、−５°<θ１<０）または、第２の角度θ２（但し、０<θ２<５°）とされることが好ましい。
【００３４】
例えば、微粒子が金属材料よりなる場合であって、粒径が１００μｍ以上の粒子を実質的に含まずに、粒径が１００μｍ未満のもので実質的に構成されている場合（粒径の大きさの分布が狭い場合）、入射角は、上記の第１の角度θ１または、第２の角度θ２とされることが好ましい。
【００３５】
一方で、粒子の大きさのばらつきが大きく、粒径の大きさの分布が広い場合（ブロードである場合）、例えば、基板に衝突して塑性変形して基板に食い込む粒子と、基板に衝突しても変形せずに基板と密着しない粒子や、または粉砕されずに中途半端に塑性変形する粒子の割合が増えてしまう。このような接合されない不揃いの粒子が、後から衝突する粒子によって圧力で押し固められ、形成される膜の凹凸の原因となったり、または巣（空隙、ボイド）の発生の原因となって膜の密度を低下させてしまう場合がある。
【００３６】
このため、粒径の大きさ分布が広い場合には、入射角を大きくすることで衝突する粒子による不揃いの粒子のエッチング（除去）の効果を大きくし、膜の凹凸や巣の発生を抑制し、膜質を良好とすることができる。
【００３７】
例えば、微粒子が脆性材料（例えばセラミック材料）よりなる場合であって、粒径が２０μｍ以上の粒子を実質的に含む場合、（粒径の大きさの分布が広い場合）、入射角は、第３の角度θ３（但し、―９０°<θ３<−６０°）、または、第４の角度θ４（但し、６０°<θ４<９０°）とされることが好ましい。
【００３８】
例えば、微粒子が金属材料よりなる場合であって、粒径が２００μｍ以上の粒子を実質的に含む場合（粒径の大きさの分布が広い場合）、入射角は、上記の第３の角度θ３または、第４の角度θ４とされることが好ましい。
【００３９】
また、図１の成膜装置５００においては、前記微粒子の吹き付けの流れの成膜対象（例えば基板Ｓ）への入射角が、上記の第１の角度θ１、第２の角度θ２、第３の角度θ３、および第４の角度θ４よりなる群より選択される角度となるように吹き付け手段５０４と基板Ｓ（保持台５０２）とを配置すればよい。
【００４０】
上記の特許第３３３８４２２号公報（特許文献２）に記載された発明には、このような粒径に対する考察がなかった。そこで、本発明の発明者は、鋭意研究の結果、上記の入射角が好ましいことを見出した。
【００４１】
次に、上記の入射角と膜質の関係について調べた結果について説明する。
【実施例１】
【００４２】
以下に説明する測定に用いた膜の成膜は、図１に示した成膜装置を用いて以下のようにして行った。図１を参照して説明する。まず、原料容器５０８内に平均粒径０．５μｍの市販のＢａＴｉＯ３の粉末（微粒子）Ｐを充填し、さらに原料容器５０８に対して、振動機５０９によって振動（超音波）を加えて、１５０℃で３０分間加熱することで真空脱気して、粉末表面に付着した水分などを除去した。
【００４３】
次に、原料容器５０８に、ガスライン５０７からキャリアガスとして高純度酸素ガス（ガス圧２ｋｇ／ｃｍ２，ガス流量４Ｌ／ｍｉｎ）を導入して粉末Ｐをエアロゾル化した。また、処理容器５０１内を排気ライン５１１から排気手段５１２によって排気し、圧力が１０Ｐａ以下とした。ここで、エアロゾル化された粉末Ｐを、供給ライン５０５を介して吹きつけ手段（ノズル）５０４から、減圧された処理容器５０１内の基板Ｓ（Ｃｕ／Ｓｉ）上に噴射して成膜を行った。この場合の処理容器５０８内の圧力は、２００Ｐａでほぼ一定に保持された（以下文中、上記の成膜方法を成膜方法１とする）。
【００４４】
上記の成膜方法１において、入射角θを２５°として成膜を行い、形成された膜についての測定結果を以下の表の実験Ａとして示す。また、上記の実験Ａにおいて、平均粒径０．５μｍの市販のＢａＴｉＯ３の粉末を分級処理して、１μｍ以上の粒子を除去した粉末を用いて同様の実験を行った結果について、実験Ｂとして示す。実験Ａと実験Ｂでは、用いた粉末（微粒子）以外の条件は同じである。すなわち、実験Ｂの場合には、分級処理によって、成膜に用いられた粉末（微粒子）の粒径の大きさの分布がより狭くなっている。以下の表には、成膜時の入射角（入射角度）、成膜速度、形成された膜の誘電率、ｔａｎδ、リーク電流を示してある。
【００４５】
【表１】
2008214702.tif 000003
上記の表を参照するに、実験Ａと実験Ｂとを比較した場合、実験Ｂのほうが実験Ａに比べて成膜速度が高く、また、誘電率が高くなっている。このように、粉末の粒径の大きさの分布によって、成膜の挙動や形成される膜の膜質は異なることが確認された。
【００４６】
例えば、入射角が２５°の場合、粉末の粒径の大きさの分布が狭い方が誘電率が高く、良好な膜質であることが確認された。
【実施例２】
【００４７】
次に、実施例１の場合の実験Ａ，実験Ｂに相当する実験、測定を、成膜時の入射角を３°に変更して行った結果を以下の表に実験Ｃ，実験Ｄとしてそれぞれ示す。すなわち、実験Ｄの場合には、分級処理によって、成膜に用いられた粉末（微粒子）の粒径の大きさの分布がより狭くなっている。また、下記の表には比較のために実施例１の実験Ａの結果についても併記している。
【００４８】
【表２】
2008214702.tif 000004
上記の表を参照するに、分級処理を行って、粒径の大きさの分布がより狭くなっている実験Ｄの場合には、入射角が３°の場合に誘電率が２００となって、より良好な膜質となっていることが確認された。例えば、分級処理を行っていない粉末を用いた場合の入射角が３°の場合（実験Ｃ）や２５°の場合（実験Ａ）と比べると、実験Ｄの場合に誘電率が高くなっていることがわかる。
【００４９】
上記のことから、成膜に用いられた粉末（微粒子）の粒径の大きさの分布がより狭くなっている実験Ｄのような場合には、入射角を小さくすることが好ましいことが分かる。すなわち、粉末（微粒子）が脆性材料（例えばＢａＴｉＯ３などのセラミック材料）よりなる場合であって、粒径が１０μｍ以上の粒子を実質的に含まずに、粒径が１０μｍ未満のもので実質的に構成されている場合（粒径の大きさの分布が狭い場合）、入射角は、第１の角度θ１（但し、−５°<θ１<０）または、第２の角度θ２（但し、０<θ２<５°）とされることが好ましいことがわかる。
【実施例３】
【００５０】
次に、実施例１の場合の実験Ａに相当する実験、測定を、成膜時の入射角を７０°に変更して行った結果を以下の表に実験Ｅとして示す。また、当該実験Ｅにおいて、用いた粉末を、平均粒径０．５μｍの市販のＢａＴｉＯ３の粉末と、平均粒径５μｍのＢａＴｉＯ３の粉末を混合した粉末に変更した場合の実験、測定を、実験Ｆとして示す。すなわち、実験Ｆの場合には、平均粒径の異なる混合粉末を用いたことで、成膜に用いられた粉末（微粒子）の粒径の大きさの分布がより広くなっている。例えば、平均粒径が５μｍのＢａＴｉＯ３の粉末は、粒径が３０〜４０μｍ程度のＢａＴｉＯ３の粉末を実質的に含んでいる。また、平均粒径０．５μｍのＢａＴｉＯ３の粉末においては、実質的に含まれる粒径の大きさの上限は、３〜４μｍ程度である。なお、下記の表には比較のために実施例１の実験Ａの結果についても併記している。
【００５１】
【表３】
2008214702.tif 000005
上記の表を参照するに、成膜に用いられた粉末（微粒子）の粒径の大きさの分布がより大きくなっている実験Ｆの場合には、入射角が７０°の場合に誘電率が１２０となって、より良好な膜質となっていることが確認された。例えば、混合粉末を用いていない場合（平均粒径０．５μｍの粉末のみ）であって、入射角が７０°の場合（実験Ｅ）や２５°の場合（実験Ａ）と比べると、実験Ｆの場合に誘電率が高くなっていることがわかる。
【００５２】
上記のことから、成膜に用いられた粉末（微粒子）の粒径の大きさの分布がより大きくなっている実験Ｆのような場合には、入射角を大きくすることが好ましいことが分かる。すなわち、粉末（微粒子）が脆性材料（例えばＢａＴｉＯ３などのセラミック材料）よりなる場合であって、粒径が２０μｍ以上の粒子を実質的に含む場合（粒径の大きさの分布が広い場合）、入射角は、第３の角度θ３（但し、―９０°<θ３<−６０°）または第４の角度θ４（但し、６０°<θ４<９０°）とされることが好ましいことがわかる。
【実施例４】
【００５３】
次に、上記の実施例１〜実施例３に相当する実験、測定を、粉末を脆性材料から金属材料よりなるものに変更して行った。これらの結果について、実施例４〜実施例６で説明する。
【００５４】
まず、実施例１の実験Ａ，実験Ｂにおいて、粉末を金属材料とした場合の実験、測定を、実験ａ，実験ｂとして下記の表に示す。但し、実験ａにおいては、成膜の原料の粉末（微粒子）として、平均粒径２０μｍの市販Ｃｕ粉末を用いており、実験ｂにおいては、平均粒径２０μｍの市販Ｃｕ粉末を分級処理し、１００μｍ以上の粒子を除去した粉末を用いている。実験ａと実験ｂでは、用いた粉末（微粒子）以外の条件は同じである。すなわち、実験ｂの場合には、分級処理によって、成膜に用いられた粉末（微粒子）の粒径の大きさの分布がより狭くなっている。以下の表には、成膜時の入射角（入射角度）、成膜速度、形成された膜の体積抵抗率がそれぞれ示してある。
【００５５】
【表４】
2008214702.tif 000006
上記の表を参照するに、実験ａと実験ｂとを比較した場合、実験ｂのほうが実験ａに比べて成膜速度が高く、また、体積抵抗率が小さくなっている。このように、金属材料よりなる粉末の場合であっても、粉末の粒径の大きさの分布によって、成膜の挙動や形成される膜の膜質は異なることが確認された。
【００５６】
例えば、入射角が２５°の場合、粉末の粒径の大きさの分布が狭い方が体積抵抗率が小さく、良好な膜質であることが確認された。
【実施例５】
【００５７】
次に、実施例４の場合の実験ａ，実験ｂに相当する実験、測定を、成膜時の入射角を３°に変更して行った結果を以下の表に実験ｃ，実験ｄとしてそれぞれ示す。すなわち、実験ｄの場合には、分級処理によって、成膜に用いられた粉末（微粒子）の粒径の大きさの分布がより狭くなっている。また、下記の表には比較のために実施例１の実験ａの結果についても併記している。
【００５８】
【表５】
2008214702.tif 000007
上記の表を参照するに、分級処理を行って、粒径の大きさの分布がより狭くなっている実験ｄの場合には、入射角が３°の場合に体積抵抗率が１．９となって、より良好な膜質となっていることが確認された。例えば、分級処理を行っていない粉末を用いた場合の入射角が３°の場合（実験ｃ）や２５°の場合（実験ａ）と比べると、実験ｄの場合に体積抵抗率が低くなっていることがわかる。
【００５９】
上記のことから、成膜に用いられた粉末（微粒子）の粒径の大きさの分布がより狭くなっている実験ｄのような場合には、粉末が金属よりなる場合であっても、入射角を小さくすることが好ましいことが分かる。すなわち、粉末（微粒子）が、例えばＣｕなどの金属材料よりなる場合であって、粒径が１００μｍ以上の粒子を実質的に含まずに、粒径が１００μｍ未満のもので実質的に構成されている場合（粒径の大きさの分布が狭い場合）、入射角は、第１の角度θ１（但し、−５°<θ１<０）または、第２の角度θ２（但し、０<θ２<５°）とされることが好ましいことがわかる。
【実施例６】
【００６０】
次に、実施例４の場合の実験ａに相当する実験、測定を、成膜時の入射角を７０°に変更して行った結果を以下の表に実験ｅとして示す。また、当該実験ｅにおいて、用いた末を、平均粒径２０μｍの市販のＣｕの粉末と、平均粒径２００μｍのＣｕの粉末を混合した粉末に変更した場合の実験、測定を、実験ｆとして示す。すなわち、実験ｆの場合には、平均粒径の異なる混合粉末を用いたことで、成膜に用いられた粉末（微粒子）の粒径の大きさの分布がより広くなっている。さらに、下記の表には比較のために実施例４の実験ａの結果についても併記している。
【００６１】
【表６】
2008214702.tif 000008
上記の表を参照するに、成膜に用いられた粉末（微粒子）の粒径の大きさの分布がより大きくなっている実験ｆの場合には、入射角が７０°の場合に体積抵抗率が２．２となって、より良好な膜質となっていることが確認された。例えば、混合粉末を用いていない場合（平均粒径２０μｍの粉末のみ）であって、入射角が７０°の場合（実験ｅ）や２５°の場合（実験ａ）と比べると、実験ｆの場合に体積抵抗率が低くなっていることがわかる。
【００６２】
上記のことから、成膜に用いられた粉末（微粒子）の粒径の大きさの分布がより大きくなっている実験ｆのような場合には、入射角を大きくすることが好ましいことが分かる。すなわち、粉末（微粒子）が例えばＣｕなどの金属材料よりなる場合であって、粒径が２００μｍ以上の粒子を実質的に含む場合（粒径の大きさの分布が広い場合）、入射角は、第３の角度θ３（但し、―９０°<θ３<−６０°）または第４の角度θ４（但し、６０°<θ４<９０°）とされることが好ましいことがわかる。
【実施例７】
【００６３】
また、実施例１に示した成膜装置５００においては、上記の実施例１〜実施例６に示したように、微粒子の吹き付けの流れの成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度となるように吹き付け手段５０４と基板Ｓ（保持台５０２）とを配置すればよい。
【００６４】
また、上記の成膜装置５００において、吹き付け手段５０４に供給される微粒子の粒径を検出する粒径検出手段を設け、検出された粒径に対応して入射角が制御されるように成膜装置を構成してもよい。
【００６５】
図５は、実施例７による成膜装置６００を模式的に示した図である。ただし、先に説明した部分には同一の符号を付し、説明を省略する。
【００６６】
図５を参照するに、本実施例による成膜装置６００においては、吹き付け手段（ノズル）５０４にエアロゾル（微粒子）を供給する供給ライン５０５に、微粒子の粒径を検出する粒径検出手段６０２を備えていることが特徴である。例えば、粒径検出手段６０２は、レーザ式の検出手段よりなり、エアロゾルにレーザを照射することで粒径の大きさの分布（粒度分布）を検出することが可能に構成される。
【００６７】
また、吹き付け手段５０４は、入射角制御手段６０３の曲面状を稼働するように構成されている。入射角制御手段６０３の曲面は、例えば、基板Ｓを中心とする円に沿って形成される。
【００６８】
また、上記の成膜装置６００が有する制御手段６０１は、上記の粒径検出手段６０２によって検出された粒径（粒度分布）に対応して入射角制御手段６０３を制御して吹き付け手段５０４を稼働し、入射角を制御することが可能に構成されている。
【００６９】
上記の成膜装置６００によれば、様々な粒径（粒度分布）を有する粉末を用いた場合に、良好な膜質で成膜を行うことが可能となる効果を奏する。
【実施例８】
【００７０】
上記の実施例１〜７については、おもに微粒子の粒径（粒度分布）を変化させた場合について説明したが、本発明の発明者は、微粒子の内部歪みと膜質についても相関があることを見出した。
【００７１】
従来は、微粒子の吹き付けによる成膜において、膜の形成しやすさ（成膜速度や微粒子の接合など）の観点から、微粒子の内部歪みの好適な数値が示された例はあったが（特許第３８５０２５７号公報、特許文献３）、内部歪みと膜質の関係に着目した例はこれまで無かった。
【００７２】
そこで、本発明の発明者は、以下に説明するように、微粒子の内部歪みと膜質の関係について検証し、膜質が好適となる内部歪みの値を見出した。なお、微粒子の内部歪みとは、微粒子に含まれる格子歪みのこという。格子歪みは、例えばＸ線回折測定によって測定することが可能である。例えば、以下の文中では、微粒子を充分にアニールした状態を基準として、基準からのずれを百分率表示して内部歪みを示している。また、例えば微粒子のボールミル加工を行うことで、微粒子の内部歪みを大きくすることができる。
【００７３】
そこで、まず内部歪みが異なるように粉末に処理を行って、異なる内部歪みを有する粉末（微粒子）を形成し、これらの粉末を用いて、実施例１に示した成膜方法１を実施してＢａＴｉＯ３よりなる膜を形成し、それらの膜質を比較した。上記の結果について、下記の表に示す。
【００７４】
【表７】
2008214702.tif 000009
上記の表において、実験Ｇの場合には、成膜に用いた粉末は、平均粒径０．５μｍの市販のＢａＴｉＯ３の粉末にボールミル加工を施し、内部歪みを１．５％としたものである。また、実験Ｈの場合には、平均粒径０．５μｍの市販のＢａＴｉＯ３の粉末を６００℃で熱処理を行い、内部歪みを０としたものを用いている。
【００７５】
上記の表を参照するに、実験Ｇの場合に比べて実験Ｈの場合に、形成された膜の誘電率が大幅に大きくなっており、膜質が良好となっていることが確認された。また、実験Ｇの場合に比べて実験Ｈの場合に、形成された膜のリーク電流が小さいことも確認された。
【００７６】
上記の結果から、成膜に用いる微粒子の内部歪みは小さいことが好ましいことが確認された。例えば、上記の内部歪みは、膜質の観点から０．２５％未満であることが好ましい。上記のように、微粒子の内部歪みが大きい場合に、膜質が悪化（誘電率の減少、リーク電流の増大）する現象が見られる原因としては以下のことが考えられる。
【００７７】
例えば、予め内部歪みを有する微粒子の吹き付けによって形成された膜は、結晶の格子歪みや転移などが多く、さらに吹き付け時の衝撃によって結晶内の原子配列が変化してしまう可能性が大きくなっていると考えられる。これらの現象が誘電率の低下やリーク電流の増大の原因となっていると考えられる。
【００７８】
従来は、成膜時の微粒子の接合のしやすさから、微粒子は所定値以上の内部歪みを有することが好ましいとされた例（特許文献３）があったが、少なくとも膜質の観点からは、内部歪みは小さい方が有利であることが明らかとなった。
【実施例９】
【００７９】
次に、上記の微粒子の内部歪みと膜質の関係について、微粒子が金属材料よりなる場合について調べた。
【００８０】
まず、内部歪みが異なるようにＣｕ粉末に処理を行って、異なる内部歪みを有するＣｕよりなる粉末（微粒子）を形成し、これらの粉末を用いて、先に説明した成膜方法１に相当する方法を用いて、Ｃｕよりなる膜を形成した。上記のＣｕよりなる膜を比較した結果について、下記の表に示す。
【００８１】
【表８】
2008214702.tif 000010
【００８２】
【表９】
2008214702.tif 000011
上記の表において、実験ｇの場合には、成膜に用いた粉末は、平均粒径２０μｍの市販のＣｕの粉末にボールミル加工を１分間施し、内部歪みを１．５％としたものを用いている。また、実験ｈの場合には、平均粒径２０μｍの市販のＣｕの粉末を３００℃の窒素中で熱処理を行い、内部歪みを０としたものを用いている。また、実験ｉの場合には、成膜に用いた粉末は、平均粒径２０μｍの市販のＣｕの粉末にボールミル加工を１時間施し、内部歪みを１０％としたものを、実験ｊの場合には、ボールミル加工を１００時間施し、内部歪みを５０％としたものをそれぞれ用いている。
【００８３】
上記の表を参照するに、実験ｊの場合に比べて実験ｇ，ｈ，ｉの場合に、形成された膜の体積抵抗率が小さくなっており、膜質が良好となっていることが確認された。
【００８４】
上記の結果から、微粒子が金属材料よりなる場合であっても、成膜に用いる微粒子の内部歪みは小さいことが好ましいことが確認された。例えば、上記の内部歪みは、膜質の観点から１５％以下であることが好ましい。上記のように、微粒子の内部歪みが大きい場合に、膜質が悪化（体積抵抗率が増大）する現象が見られる原因としては以下のことが考えられる。
【００８５】
例えば、微粒子が金属材料よりなる場合には、微粒子が予め内部歪みを有する場合（例えば１５％を超える場合）、微粒子の吹き付けによって形成された膜は、ポーラス状になりやすく、このために体積抵抗率が増大すると考えられる。
【００８６】
従来は、脆性材料よりなる微粒子の内部歪みについて調べた例（特許文献３）があったが、金属材料よりなる微粒子の内部歪みについて調べた例はこれまで無かった。本実施例では、微粒子が金属材料よりなる場合について、内部歪みは小さい方が有利であることが初めて明らかとなった。
【００８７】
以上、本発明を好ましい実施例について説明したが、本発明は上記の特定の実施例に限定されるものではなく、特許請求の範囲に記載した要旨内において様々な変形・変更が可能である。
【００８８】
例えば、微粒子を構成する脆性材料として、ＢａＴｉＯ３を例にとって説明したが、本発明はこれに限定されず、例えばＡｌ２Ｏ３，ＳｉＣ，Ｓｉ３Ｎ４，ＡｌＮ，ＰＺＴ，ＴｉＯ２などよりなる微粒子を用いてもよい。また、微粒子を構成する金属材料として、Ｃｕを例にとって説明したが、本発明はこれに限定されず、例えばＡｌ，Ｗ，Ｔｉ，Ｃｏ，Ａｇ，Ａｕ，Ｃｒなどよりなる微粒子を用いてもよい。
（付記１）
微粒子を成膜対象へ吹き付けることによって、前記微粒子により構成される膜を形成する成膜方法であって、
前記微粒子の吹き付けの流れの前記成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度とされることを特徴とする成膜方法。
（付記２）
前記微粒子は実質的に粒径が１０μｍ未満の脆性材料より構成され、前記入射角は前記第１の角度または前記第２の角度であることを特徴とする付記１記載の成膜方法。
（付記３）
前記微粒子は脆性材料よりなるとともに粒径が２０μｍ以上のものを実質的に含み、前記入射角は前記第３の角度または前記第４の角度であることを特徴とする付記１記載の成膜方法。
（付記４）
前記微粒子は実質的に粒径が１００μｍ未満の金属材料より構成され、前記入射角は前記第１の角度または前記第２の角度であることを特徴とする付記１記載の成膜方法。
（付記５）
前記微粒子は金属材料よりなるとともに粒径が２００μｍ以上のものを実質的に含み、前記入射角は前記第３の角度または前記第４の角度であることを特徴とする付記１記載の成膜方法。
（付記６）
微粒子を基板へ吹き付けることによって、該基板上に前記微粒子により構成される膜を形成する成膜装置であって、
内部が減圧空間とされる処理容器と、
前記処理容器内に保持される前記基板に前記微粒子を吹き付ける吹きつけ手段と、を有し、
前記微粒子の吹き付けの流れの前記成膜対象への入射角が、第１の角度θ１（但し、−５°<θ１<０）、第２の角度θ２（但し、０<θ２<５°）、第３の角度θ３（但し、―９０°<θ３<−６０°）、および第４の角度θ４（但し、６０°<θ４<９０°）よりなる群より選択される角度となるように前記吹き付け手段と前記基板とが配置されることを特徴とする成膜装置。
（付記７）
前記微粒子は実質的に粒径が１０μｍ未満の脆性材料より構成され、前記入射角は前記第１の角度または前記第２の角度であることを特徴とする付記６記載の成膜装置。
（付記８）
前記微粒子は脆性材料よりなるとともに粒径が２０μｍ以上のものを実質的に含み、前記入射角は前記第３の角度または前記第４の角度であることを特徴とする付記６記載の成膜装置。
（付記９）
前記微粒子は実質的に粒径が１００μｍ未満の金属材料より構成され、前記入射角は前記第１の角度または前記第２の角度であることを特徴とする付記６記載の成膜装置。
（付記１０）
前記微粒子は金属材料よりなるとともに粒径が２００μｍ以上のものを実質的に含み、前記入射角は前記第３の角度または前記第４の角度であることを特徴とする付記６記載の成膜装置。
（付記１１）
微粒子を成膜対象へ吹き付けることによって、前記微粒子により構成される膜を形成する成膜方法であって、
前記微粒子は脆性材料よりなり、該微粒子の内部歪みは、０．２５％未満であることを特徴とする成膜方法。
（付記１２）
微粒子を成膜対象へ吹き付けることによって、前記微粒子により構成される膜を形成する成膜方法であって、
前記微粒子は金属材料よりなり、該微粒子の内部歪みは、１５％以下であることを特徴とする成膜方法。
（付記１３）
微粒子を基板へ吹き付けることによって、該基板上に前記微粒子により構成される膜を形成する成膜装置であって、
内部が減圧空間とされる処理容器と、
前記処理容器内に保持される前記基板に前記微粒子を吹き付ける吹きつけ手段と、
前記微粒子の粒径を検出する検出手段と、を有し、
前記検出手段によって検出される粒径に対応して、前記微粒子の吹き付けの流れの前記成膜対象への入射角が制御されるよう構成されていることを特徴とする成膜装置。
【産業上の利用可能性】
【００８９】
本発明によれば、微粒子の吹きつけによる成膜方法であって、良好な膜質で成膜を行うことが可能な成膜方法と、当該成膜方法を実施する成膜装置を提供することが可能となる。
【図面の簡単な説明】
【００９０】
【図１】エアロゾルを用いた成膜を行う成膜装置の一例を示す図である。
【図２】エアロゾルを用いた成膜によって形成される膜の構造を模式的に示した図である。
【図３】エアロゾルを用いた成膜よって形成された膜の断面ＳＥＭ写真である。
【図４】図１の成膜装置の一部拡大図である。
【図５】図１の成膜装置の変形例を示す図である。
【符号の説明】
【００９１】
５００，６００  成膜装置
５０１  処理容器
５０２  保持台
５０３  保持台支持
５０４  吹き付け手段
５０５  供給ライン
５０６  排気ライン
５０７  ガスライン
５０８  原料容器
５０９  振動機
５１０  バルブ
５１１  排気ライン
５１２  排気手段
５１３  ガスタンク
６０１  制御手段
６０２  粒径検知手段
６０３  入射角制御手段
【図１】
2008214702.tif 000012
【図２】
2008214702.tif 000013
【図４】
2008214702.tif 000014
【図５】
2008214702.tif 000015
【図３】
2008214702.tif 000016